(57)【要約】【課題】ガスバリア性に優れた機能紙および機能紙の製造方法を提供する。【解決手段】ナノファイバーｎｆを含有する紙１であって、ナノファイバーｎｆよりも繊維幅が太い繊維Ｆからなる紙基材２を有しており、紙基材２の厚さ方向において、ナノファイバーｎｆの含有量が紙基材２における他の層よりも多いナノファイバー含有層３を有している。ナノファイバー含有層３は密度が高くなるので、紙基材２単体の場合に比べて、紙のガスバリア性を高くすることができる。しかも、ナノファイバーｎｆが機械的処理により形成されたものであるので、ナノファイバーｎｆによって紙基材２内部の空隙を効果的に塞ぐことができる。さらに、ナノファイバーｎｆ製造時に高価な薬品を使用しないので、ナノファイバーｎｆを歩留まり良く製造でき廃液処理も容易になるので、製造設備を簡素化でき製造コストも低減できる。【選択図】図１
2015121008.tif 000002
【特許請求の範囲】
【請求項１】
機械的処理により形成されたナノファイバーを含有する紙であって、
前記ナノファイバーよりも繊維幅が太い繊維からなる紙基材を有しており、
該紙基材の厚さ方向において、前記ナノファイバーの含有量が紙基材における他の層よりも多いナノファイバー含有層を有している
ことを特徴とする機能紙。
【請求項２】
前記ナノファイバー含有層が、
前記紙基材を形成する繊維間の隙間に前記ナノファイバーが配置された層である
ことを特徴とする請求項１記載の機能紙。
【請求項３】
前記ナノファイバー含有層が、
前記ナノファイバーによって前記紙基材の表面に形成された層である
ことを特徴とする請求項１記載の機能紙。
【請求項４】
前記ナノファイバー含有層が、
前記紙基材を形成する繊維間の隙間に前記ナノファイバーが配置された内部層と、
前記ナノファイバーによって前記紙基材の表面に形成された表層と、を有している
ことを特徴とする請求項１記載の機能紙。
【請求項５】
前記ナノファイバー含有層が、前記紙基材に前記ナノファイバーを含有するナノファイバー含有液を浸透させて形成されたものである
ことを特徴とする請求項１、２、３または４記載の機能紙。
【請求項６】
機械的処理により形成されたナノファイバーを含有する紙の製造方法であって、
紙基材に、前記ナノファイバーを含有するナノファイバー含有液を浸透させる
ことを特徴とする機能紙の製造方法。
【発明の詳細な説明】
【技術分野】
【０００１】
本発明は、機能紙および機能紙の製造方法に関する。さらに詳しくは、ガスバリア性に優れた機能紙およびかかる機能紙の製造方法に関する。
【背景技術】
【０００２】
現在、様々な食品や薬剤などの製品が真空包装されたりまたは不活性ガスとともに密封包装されたりして提供されている。このように製品を真空包装や密封包装するのは、製品を密封することにより、酸素と触れることによる製品の変質や劣化を防ぐためである。
【０００３】
かかる真空包装や密封包装には、酸素透過性の低いシート（ガスバリア性を有するシート）が使用されている。かかるシートでは、紙やプラスチック等の素材からなる基材の表面にガスバリア層を設けて、シートのガスバリア特性を向上させている。例えば、アルミニウム等の金属からなる金属箔や金属蒸着フィルム、ポリビニルアルコールやエチレン−ビニルアルコール共重合体、ポリ塩化ビニリデン、ポリアクリロニトリル等の樹脂フィルム等からなるガスバリア層を有するシートが開発されている。
【０００４】
しかしながら、ガスバリア層としてアルミ箔を使用すると、アルミ箔と基材との分離が難しくリサイクル性が悪化し、使用後に廃棄する際は不燃物として処理しなければならない等の問題がある。また、エチレン−ビニルアルコール共重合体フィルムが積層された積層材料では、充分なガスバリア性能が得られない場合があるという問題がある。
【０００５】
近年、ガスバリア層の素材としてセルロースナノファイバーを使用する技術が開発されている。例えば、特許文献１，２などでは、セルロースナノファイバーを樹脂などに混合して混合材料を形成し、この混合材料を基材の表面に塗布することによってガスバリア層を形成している。かかるガスバリア層の場合、ガスバリア層自体が可燃物で形成されているので、基材が紙や樹脂などの可燃物によって形成されていれば、包装容器などを可燃物として処理することができるから、包装容器などの廃棄処理などが容易になる。
【先行技術文献】
【特許文献】
【０００６】
【特許文献１】特表２０１１−４０５４７号公報
【特許文献２】特表２０１１−１１８５２０号公報
【特許文献３】特開２００９−５７５５２号公報
【特許文献４】特開２０１２−２０１７８５号公報
【特許文献５】特開２０１２−１１６５１号公報
【特許文献６】特開２０１２−７６２３１号公報
【特許文献７】特表２０１１−１１８３６０号公報
【０００７】
ところで、包装容器のリサイクル性を考慮すれば、基材が紙で形成されている場合、ガスバリア層はセルロースナノファイバーのみから形成することが望ましい。
現状では、セルロースナノファイバーのみからなるガスバリア層を、樹脂フィルム（ポリエチレンテレフタラート、ポリ塩化ビニル等）の表面に設けて、十分なガスバリア性を有するシートが形成できた例はある（特許文献１〜６参照）。
しかし、紙製の基材にセルロースナノファイバーのみでガスバリア層を形成した場合では、実用に耐えうるガスバリア性能を有するものは得られていないのが実情である（特許文献２、７参照）。
【発明の概要】
【発明が解決しようとする課題】
【０００８】
本発明は上記事情に鑑み、ガスバリア性に優れた機能紙および機能紙の製造方法を提供することを目的とする。
【課題を解決するための手段】
【０００９】
（機能紙）
第１発明の機能紙は、機械的処理により形成されたナノファイバーを含有する紙であって、前記ナノファイバーよりも繊維幅が太い繊維からなる紙基材を有しており、該紙基材の厚さ方向において、前記ナノファイバーの含有量が紙基材における他の層よりも多いナノファイバー含有層を有していることを特徴とする。
第２発明の機能紙は、第１発明において、前記ナノファイバー含有層が、前記紙基材を形成する繊維間の隙間に前記ナノファイバーが配置された層であることを特徴とする。
第３発明の機能紙は、第１発明において、前記ナノファイバー含有層が、前記ナノファイバーによって前記紙基材の表面に形成された層であることを特徴とする。
第４発明の機能紙は、第１発明において、前記ナノファイバー含有層が、前記紙基材を形成する繊維間の隙間に前記ナノファイバーが配置された内部層と、前記ナノファイバーによって前記紙基材の表面に形成された表層と、を有していることを特徴とする。
第５発明の機能紙は、第１、第２、第３または第４発明において、前記ナノファイバー含有層が、前記紙基材に前記ナノファイバーを含有するナノファイバー含有液を浸透させて形成されたものであることを特徴とする。
（機能紙の製造方法）
第６発明の機能紙の製造方法は、機械的処理により形成されたナノファイバーを含有する紙の製造方法であって、紙基材に、前記ナノファイバーを含有するナノファイバー含有液を浸透させることを特徴とする。
【発明の効果】
【００１０】
（機能紙）
第１発明によれば、ナノファイバー含有層は密度が高くなるので、紙基材単体の場合に比べて、紙のガスバリア性を高くすることができる。また、ナノファイバーが機械的処理により形成されたものであるので、繊維幅や繊維長にある程度の分布を有している。このため、化学的処理により形成されたナノファイバーによってナノファイバー含有層を形成する場合に比べて、ナノファイバーによって紙基材内部の空隙を効果的に塞ぐことができる。さらに、ナノファイバー製造時に高価な薬品を使用しないので、ナノファイバーを歩留まり良く製造でき廃液処理も容易になるので、製造設備を簡素化でき製造コストも低減できる。
第２発明によれば、ナノファイバー含有層が形成されていても、紙基材の表面の状態を通常の紙基材の状態に近いものとすることができる。つまり、紙基材の風合いや外観を維持しやすくなる。
第３発明によれば、ナノファイバー含有層によって紙基材の表面が覆われた状態になるので、ガスバリア性を高くすることができる。
第４発明によれば、内部層によって紙基材内部の空隙を塞ぎつつ表層によって紙基材の表面を覆うので、ガスバリア性を高くすることができる。
第５発明によれば、紙基材にナノファイバー含有層を効果的に形成することができる。しかも、ナノファイバー含有液中のナノファイバー濃度を調整すれば、紙のガスバリア性を調整することができる。
（機能紙の製造方法）
第６発明によれば、紙基材にナノファイバー含有層を効果的に形成することができる。しかも、ナノファイバー含有液中のナノファイバー濃度を調整すれば、紙のガスバリア性を調整することができる。
【図面の簡単な説明】
【００１１】
【図１】本実施形態の機能紙１の概略説明図である。
【図２】ナノファイバー含有層３の形態が異なる機能紙１の概略説明図である。
【図３】基材２にナノファイバー含有層３を形成する方法の一例を示した図である。
【発明を実施するための形態】
【００１２】
つぎに、図面に基づいて、本発明の実施形態を説明する。
図１に示すように、本実施形態の機能紙１は、繊維Ｆからなる紙基材２を備えたものであり、紙基材２にナノファイバーｎｆの含有量が他の部分よりも多い層３（以下ナノファイバー含有層３という）が形成されている。
なお、紙基材２は、ナノファイバー含有層３以外の部分にもナノファイバーｎｆを含有していてもよいし、ナノファイバー含有層３のみにナノファイバーｎｆが含有されていてもよいのは、いうまでもない。
【００１３】
（紙基材２）
図１に示すように、紙基材２は、パルプなどのセルロースを主たる構成成分とする繊維Ｆによって形成されたものである。この紙基材２はとくに限定されず、上述した繊維Ｆが絡み合って形成された集合体であればよい。例えば、濾紙や和紙、包装用紙、板紙、段ボール原紙、ラミネート紙などを挙げることができる。
なお、紙基材２を構成する繊維Ｆは、その繊維幅や繊維長はとくに限定されないが、通常は、後述するナノファイバーｎｆよりも繊維幅が太いものである。例えば、繊維幅が１〜１００μｍ程度、繊維長は０．１〜１０ｍｍ程度、好ましくは、繊維幅は１０〜４０μｍ程度、繊維長は０．１５〜５ｍｍ程度の繊維Ｆを使用して形成された紙基材２であれば、ナノファイバー含有層３を形成した際のガスバリア性を向上させることができる。
【００１４】
（ナノファイバー含有層３）
この紙基材２は、その厚さ方向において、ナノファイバー含有層３を備えている。このナノファイバー含有層３は、セルロースを主たる構成成分とするナノファイバーｎｆが紙基材２における他の層（つまりナノファイバー含有層３以外部分）よりも多く含有されている層である。
【００１５】
このナノファイバー含有層３では、紙基材２の繊維Ｆ同士はもちろん、ナノファイバーｎｆと紙基材２の繊維Ｆおよび／またはナノファイバーｎｆ同士が水素結合によって連結されている。そして、ナノファイバーｎｆによって、紙基材２の繊維Ｆ間に形成された隙間が塞がれた状態となっている。
【００１６】
このナノファイバー含有層３に含有されるナノファイバーｎｆは、機械的処理により得られるナノファイバーｎｆである。機械的処理により得られるナノファイバーｎｆは、その繊維幅や繊維長はとくに限定されないが、繊維径約１０〜５００ｎｍかつ繊維長約５００μｍ以下のものを含んでいる。つまり、ナノファイバー含有層３に含有されるナノファイバーｎｆは、化学的処理により得られるナノファイバーに比べて、繊維径が大きく繊維長の長いナノファイバーを含んでいる。言い換えれば、ナノファイバー含有層３に含有されるナノファイバーｎｆは、機械的処理により得られるナノファイバーｎｆであるので、化学的処理により得られるナノファイバーに比べて、様々な繊維径や繊維長のナノファイバーを含んでいるのである。
なお、このような性質を有するナノファイバーであれば、生物由来のバクテリアセルロースを用いても良い。バクテリアセルロースを用いる場合には、バクテリアセルロースの解繊時間を制御することにより、繊維長の長いナノファイバーと繊維長の短いナノファイバーが混在するナノファイバーを生成することが可能となる。
【００１７】
このため、ナノファイバー含有層３では、紙基材２の繊維Ｆに単にナノファイバーｎｆが結合するだけでなく、繊維長の長いナノファイバーｎｆが紙基材２の繊維Ｆ間の隙間を架橋するなどの状況が生じている。そして、繊維長の長いナノファイバーｎｆに繊維長の短いナノファイバーｎｆが結合する状況（つまりナノファイバーｎｆ同士の結合）も生じているので、ナノファイバーｎｆによって紙基材２内部の空隙を効果的に塞ぐことができるのである。
【００１８】
（ナノファイバーの製造方法）
ナノファイバー含有層３に含有されるナノファイバーｎｆは、原料となる繊維を機械的処理によって微細化処理したものである。原料となる繊維を微細化処理する方法はとくに限定されないが、例えば、低圧ホモジナイザー、高圧ホモジナイザー、グラインダー、カッターミル、ジェットミル、短軸押出機、２軸押出機、超音波攪拌機などを使用して、パルプ繊維をナノファイバーｎｆとすることができる。
なお、ナノファイバーｎｆの原料となる繊維は、パルプ繊維や木粉、植物残渣、製紙残渣のように、セルロースを主たる構成成分とする繊維であればよく、とくに限定されない。
【００１９】
（ナノファイバー含有層３の形態）
なお、ナノファイバー含有層３は、上述したように、紙基材２を形成する繊維Ｆ間の隙間にナノファイバーｎｆが配置された層のみから形成されたもの（図２（Ａ）参照）に限らない。例えば、ナノファイバーｎｆのみからなる膜が紙基材２の表面を覆うように形成されてナノファイバー含有層３を形成していてもよい（図２（Ｂ）参照）。かかるナノファイバー含有層３が形成された場合、ナノファイバー含有層３によって紙基材２の表面が覆われているので、機能紙１のガスバリア性を高くすることができるという利点が得られる。
【００２０】
一方、図１および図２（Ａ）のように、紙基材２を形成する繊維Ｆ間の隙間にナノファイバーｎｆが配置された層のみでナノファイバー含有層３が形成されている場合には、ナノファイバー含有層３が形成されていても、紙基材２の表面の状態を通常の紙基材２の状態に近いものとすることができる。つまり、紙基材２の風合いや外観を維持しやすくなるので、紙基材２の風合いや外観を活かした機能紙１とすることができるという利点が得られる。
【００２１】
もちろん、ナノファイバー含有層３は、両方の層から構成されたものであってもよい（図２（Ｃ）参照）。つまり、ナノファイバー含有層３が、紙基材２を形成する繊維Ｆ間の隙間にナノファイバーｎｆが配置された内部層３ａと、ナノファイバーｎｆによって紙基材２の表面に形成された表層３ｂと、を有していてもよい。この場合、内部層３ａによって紙基材２内部の空隙を塞ぎつつ、表層３ｂによって紙基材２の表面を覆うことができるので、機能紙１のガスバリア性をさらに高くすることができるという利点が得られる。
【００２２】
（機能紙１の製造方法）
上述したような機能紙１は、以下の方法で製造することができる。
まず、上記方法で形成したナノファイバーｎｆを水に分散させて、分散液ＤＥを形成する。上述したようなナノファイバーｎｆを使用して分散液ＤＥを調製する場合には、分散液ＤＥの固形分濃度（つまりナノファイバーｎｆの濃度）は、機能紙のガスバリア性や、形成するナノファイバー含有層の構造に合わせて、調整すればよい。しかし、固形分濃度が０．０１重量％よりも少なくなると、ガスバリア性を発揮させるために必要となるナノファイバー分散液の量が多くなり処理が困難になる一方、固形分濃度が２重量％よりも多くなると紙基材２に分散液を浸透させることが難しくなる。したがって、分散液ＤＥの固形分濃度は、０．０１〜２重量％が好ましい。そして、ナノファイバーｎｆを結合させやすくことを考慮すれば、ナノファイバーｎｆの濃度は、分散液を吸引などの方法を採用しなくても紙基材２に透過させる（水分を通過させる）ことができるものであって、濃い方が好ましい。例えば、０．０５〜２重量％が好ましく、加工性を考慮すれば、０．０５〜１重量％がより好ましく、０．１〜０．７５重量％がさらに好ましい。
【００２３】
分散液ＤＥを調製すると、紙基材２を水平に配置して、その上面に分散液ＤＥを供給する。すると、分散液ＤＥは、その自重によって紙基材２の上面から下面に向かって流れて、紙基材２に浸透し透過する。
このとき、分散液ＤＥ中のナノファイバーｎｆも紙基材２を透過しようとするが、一部のナノファイバーｎｆは紙基材２の繊維Ｆに付着してその位置に留まる。また、一部のナノファイバーｎｆは、紙基材２の繊維Ｆに既に付着しているナノファイバーｎｆに付着してその位置に留まる。
【００２４】
上記のごとき現象が繰り返されると、紙基材２の繊維Ｆ間の隙間や紙基材２の繊維Ｆの上にはナノファイバーｎｆが堆積する。すると、紙基材２の繊維Ｆ間（または繊維Ｆ上）に堆積したナノファイバーｎｆによって、繊維Ｆ間の隙間が塞がれる。なお、ここでいう「隙間が塞がれる」には、隙間が完全に塞がれてしまう状態と、隙間はあるものの元の状態よりは隙間が小さくなっている状態、の両方が含まれる。
【００２５】
やがて、全ての分散液ＤＥが紙基材２を通過すると、ナノファイバーｎｆが付着した紙基材２（以下、担持紙という）を乾燥して、機能紙１が製造される。
【００２６】
この乾燥の際に、紙基材２の繊維Ｆやナノファイバーｎｆから水分が抜けて収縮するとともに、繊維Ｆとナノファイバーｎｆとが接触している部分では、水素結合によりナノファイバーｎｆと繊維Ｆの結合が生じる。同様に、ナノファイバーｎｆ同士が接触している部分では、水素結合によりナノファイバーｎｆ同士の結合が生じる。そして、紙基材２の繊維Ｆおよびナノファイバーｎｆの収縮と、両者間の水素結合やナノファイバーｎｆ同士間の水素結合によって、紙基材２に当初存在していた隙間が塞がれる。
【００２７】
一方、担持紙において、ナノファイバーｎｆは、紙基材２の厚さ方向に均一に存在するのではなく、分散液ＤＥが供給された側（つまり上面側）にナノファイバーｎｆの含有量が多い層が形成される。このため、担持紙を乾燥することによって、紙基材２において、ナノファイバーｎｆの含有量が多い層をナノファイバー含有層３とすることができるのである。
【００２８】
そして、乾燥の際に、ナノファイバーｎｆの含有量が少ない部分では、紙基材２中の隙間は、当初存在していた隙間と同等または若干狭くなっている程度であるが、ナノファイバー含有層３における隙間は、紙基材２に当初存在していた繊維Ｆ間の隙間よりも非常に狭い隙間または隙間が完全に塞がれた状態になる。このため、ナノファイバー含有層３は密度が高くなり気体の通過を遮断するガスバリア層として機能することになるから、紙基材２単体の場合に比べて、機能紙１のガスバリア性を高くすることができるのである。
【００２９】
しかも、ナノファイバーｎｆとして、上述したように機械的処理により形成されたものを使用しているので、繊維幅や繊維長はある程度の分布を有している。このため、化学的処理により形成されたナノファイバーを固形分とする分散液ＤＥを使用する場合に比べて、ナノファイバー含有層３を形成した際に、ナノファイバーｎｆによって紙基材２内部の空隙を効果的に塞ぐことができる。
【００３０】
さらに、上述したような機械的処理によりナノファイバーｎｆを製造すれば、ナノファイバー製造時に高価な薬品を使用しないので、ナノファイバーｎｆを歩留まり良く製造でき廃液処理も容易になるので、機能紙１の製造設備を簡素化でき、機能紙１の製造コストも低減できる。
【００３１】
なお、本明細書では、「紙基材２に分散液ＤＥを浸透」とは、「紙基材２に分散液ＤＥが滲み込む」状態と「紙基材２を分散液ＤＥが透過する」状態の両方を状態を含んでいる。
【００３２】
（紙基材２の保持方法）
なお、分散液ＤＥを紙基材２に浸透させる際に、紙基材２を保持する方法はとくに限定されない。例えば、図３に示すように、紙基材２を中空な一対のシリンダＳ１，Ｓ２に挟んでもよい。この場合、シリンダＳ２内の空間に分散液ＤＥを入れれば、紙基材２において、一対のシリンダＳ１，Ｓ２によって囲まれた領域に分散液ＤＥを通過させることができるので、その領域にナノファイバー含有層３を形成することができる。
【００３３】
（吸引による浸透）
また、上記例では、分散液ＤＥの自重によって分散液ＤＥを紙基材２に浸透させる場合を説明した。分散液ＤＥの自重によって分散液ＤＥを紙基材２に浸透させる場合、つまり、分散液ＤＥを紙基材２によって濾過するような状態で浸透させる場合には、分散液ＤＥ中のナノファイバーｎｆ同士の結合や積層、また、ナノファイバーｎｆと紙基材２を形成する繊維Ｆの結合等をさせやすくなる。
しかし、紙基材２の下面から分散液ＤＥを吸引して、強制的に分散液ＤＥを紙基材２に浸透させてもよい。この場合、自重では浸透時間が長時間を要する分散液ＤＥ（固形分濃度が高い分散液）であっても、紙基材２に短時間で浸透させることができる。すると、機能紙１のガスバリア性能や形成されるナノファイバー含有層３の構造の自由度を高くすることができる。
さらに、吸引によって浸透させれば、同じ固形分濃度の分散液ＤＥでも、吸引力を調整すれば浸透時間を変化させることができる。すると、分散液ＤＥの固形分濃度だけでなく吸引力を調整することでも、機能紙のガスバリア性能や、形成するナノファイバー含有層３の構造を調整することが可能となる。
【００３４】
（乾燥方法）
担持紙を乾燥する方法はとくに限定されず、熱を加えながら乾燥する公知の方法等を採用することができる。例えば、熱風による乾燥（送風乾燥）、熱ロール、ホットプレスなどを使用することができる。
【００３５】
例えば、担持紙を濾紙に挟んで水分を濾紙に吸収させる。そして、担持紙の水分量がある程度減少すると、濾紙を取り外して（または濾紙に挟んだまま）、アイロンなどによって熱プレス乾燥すれば、機能紙１とすることができる。
【００３６】
なお、乾燥時間はとくに限定されず、担持紙の状態や機能紙１の要求性能などに合わせて適宜決定すればよい。例えば、ガスバリア性（酸素遮断性）を発揮させるのであれば、乾燥後の紙の水分量が０〜１０％程度となるように乾燥を行えばよい。
【実施例１】
【００３７】
本発明の機能紙のガスバリア性を確認した。
【００３８】
実験では、ナノファイバーを水に分散させた溶液（固形分濃度０．０４重量％）を、図３に示すような方法で、基材となる濾紙に浸透させて担持紙を形成した後（担持紙形成工程）、この担持紙を乾燥して機能紙を製造した。
【００３９】
（ナノファイバーの製造方法）
ナノファイバーは、パルプを石臼式摩砕機(増幸産業株式会社製、商品名：スーパーマスコロイダー、型番：MKZA10-15J)を使用して摩砕処理することによって製造した。
【００４０】
摩砕は、予備摩砕と本摩砕を行った。
まず、目の粗い砥石 (型番：MKE10-46)での予備摩砕を３回実施した。予備摩砕は接触運転で実施し、処理時の電流値は約18 Aであった。予備摩砕の後、目の細かい砥石 (MKGC10-80)での本摩砕を３回実施した。本摩砕は接触運転で実施し、処理時の電流値は約24 Aであった。
このとき製造されたナノファイバーには、繊維径約１０〜５００ｎｍのものが含まれており、繊維長は約５００μｍ以下のものが含まれていた。
【００４１】
（乾燥方法）
担持紙の乾燥は、担持紙を濾紙に挟んで水分を濾紙に吸収させた後（約５分間）、濾紙を取り外して、アイロンによって熱を加えながら約１分間加圧（熱プレス）した。乾燥後の紙の水分量は８％程度であった。
【００４２】
（酸素透過度の測定）
上記の方法によって製造された機能紙について、ガス透過度試験機（ＧＴＲテック(株)：型番ＧＴＲ−１１ＡＥＴ）によって酸素透過度を測定すると、１０ｍｌ／ｍ２・ｄａｙ・ａｔｍであり、酸素に対する十分なガスバリア性を示すことが確認された。
【実施例２】
【００４３】
実施例２では、分散液ＤＥの濃度と付与量、付与方法を変化させて、ガスバリア性の変化を確認した。
【００４４】
実験は、ナノファイバーを水に分散させた溶液の固形分濃度（ナノファイバー濃度）を変化させたこと、および、付与量を変化させたこと、および、付与方法を変化させた以外は、実施例１と同様の方法で実施した。
【００４５】
実験では、ナノファイバー濃度を、０．０１、０．２、０．５重量％とした。
付与量（担持紙に担持させるナノファイバーの量）は、５、１０、１５、２０ｇ／ｍ２とした。なお、付与量は、ナノファイバー濃度とナノファイバー分散液の量によって調整した。
付与方法は、実施例１と同様の方法と、吸引して溶液を担持紙に透過させる方法の２つの方法を行った。なお、吸引には、真空ポンプ（佐藤真空株式会社製：オイルロータリーバキュームポンプ  ＴＳＷ−５０）を使用した。
【００４６】
結果を表１に示す。
なお、酸素透過度の値は、ｍｌ／ｍ２・ｄａｙ・ａｔｍである。
【００４７】
実験結果より、付与量が同じでも、ナノファイバー濃度を濃くするにしたがってガスバリア性が向上していくことが確認できる。
また、ナノファイバー濃度が同じでも、付与量を大きくすることによってガスバリア性が向上することが確認できる。
つまり、ナノファイバー濃度と付与量を調整すれば、ガスバリア性を調整できることが確認された。
【００４８】
しかも、付与方法は、同じナノファイバー濃度かつ同じ付与量の場合には、吸引するよりも濾過した方が、ガスバリア性が高くできることも確認できた。
【００４９】
そして、濾紙などでは、酸素透過度は１０６ｍｌ／ｍ２・ｄａｙ・ａｔｍオーダーであるが、ナノファイバー濃度が０．０１重量％や付与量が５ｇ／ｍ２であっても、ナノファイバー層を形成すれば、酸素透過度を１０２ｍｌ／ｍ２・ｄａｙ・ａｔｍオーダー以下に低下させることができることが確認された。
【表１】
2015121008.tif 000003
【００５０】
以上の結果より、ナノファイバー濃度や付与量を多くすることによって、紙のガスバリア性を高くできることが確認できた。
しかも、ナノファイバー濃度や付与量、付与方法を変えることによって、機能紙のガスバリア性を調整できることも確認できた。
【産業上の利用可能性】
【００５１】
本発明の機能紙は、食品や薬剤を包装する包装容器の素材に適している。
【符号の説明】
【００５２】
１      機能紙
２      紙基材
３      ナノファイバー含有層
３ａ    内部層
３ｂ    表層
Ｆ      繊維
ｎｆ      ナノファイバー
【図１】
2015121008.tif 000004
【図２】
2015121008.tif 000005
【図３】
2015121008.tif 000006